(57)【要約】      （修正有）【課題】感光層の剥離等の発生を抑制できる電子写真感光体およびこれを備えた画像形成装置を提供する。【解決手段】導電性基体上に設けられ、正孔輸送剤及び添加剤を含む感光層を有する、  正孔輸送剤が、トリフェニルアミン誘導体。添加剤が、下記一般式（II）2007232983.tif 000015（Ｒｔ１〜Ｒｔ３は水素、ハロゲン、アルキル基、アルコキシ基、アリール基、ベンジル基）で表される化合物を含む。【選択図】なし【特許請求の範囲】
【請求項１】
導電性基体と、前記導電性基体上に設けられ、少なくとも正孔輸送剤及び添加剤を含む感光層とを有する電子写真感光体であって、
前記正孔輸送剤が、下記一般式（Ｉ）
【化１】
2007232983.tif 000012
［式中、Ｒａ〜Ｒｇは、同一又は異なって、水素原子、ハロゲン原子、アルキル基、アルコキシ基、置換基を有していてもよいアリール基、（Ｘ）ｌ及び（Ｘ）ｍは、同一又は異なって、
【化２】
2007232983.tif 000013
（式中、Ｒｈ及びＲｉは、同一又は異なって、水素原子、アルキル基、置換基を有していてもよいアリール基、Ｒｊは、（Ｘ）ｌ及び（Ｘ）ｍにそれぞれ含まれるものが同一又は異なって、ハロゲン原子、アルキル基、アルコキシ基、置換基を有していてもよいアリール基、oは０〜５の整数、ｎは１または２）、ｌ＋ｍは２以上、ただし、ｌ及びｍはそれぞれ１以上である］で表される化合物を含み、
前記添加剤が、下記一般式（II）
【化３】
2007232983.tif 000014
（式中、Ｒｔ１〜Ｒｔ３は、同一又は異なって、水素原子、ハロゲン原子、アルキル基、アルコキシ基、置換基を有していてもよいアリール基、ベンジル基）で表される化合物を含む、
電子写真感光体。
【請求項２】
前記感光層は、前記正孔輸送剤と同一層内に含まれる電荷発生剤をさらに含む、請求項１に記載の電子写真感光体。
【請求項３】
前記感光層は、前記正孔輸送剤を含む層と異なる層に含まれる電荷発生剤をさらに含む、請求項１に記載の電子写真感光体。
【請求項４】
請求項１から３のいずれか１項に記載の電子写真感光体と、
前記電子写真感光体を帯電させる帯電手段と、
帯電された前記電子写真感光体を露光して静電潜像を形成する露光手段と、
前記静電潜像が形成された電子写真感光体にトナーを供給してトナー像を形成する現像手段と、
前記電子写真感光体上のトナー像を被転写体に転写する転写手段と、
を備えた画像形成装置。
【発明の詳細な説明】
【技術分野】
【０００１】
本発明は、電子写真感光体及びこれを備えた画像形成装置、特に、導電性基体と、前記導電性基体上に設けられ、少なくとも正孔輸送剤及び電子輸送剤を含む感光層とを有する電子写真感光体及びこれを備えた画像形成装置に関する。
【背景技術】
【０００２】
従来から、画像形成装置等に用いられる電子写真感光体として、電荷輸送剤、電荷発生剤、及び結着樹脂（バインダー樹脂）等の有機感光体材料からなる有機感光体が使用されている。このような有機感光体は、従来の無機感光体に比べて、製造が容易であるとともに、感光体材料の選択肢が多様であることから、構造設計の自由度が高いという利点がある。
【０００３】
これら、有機感光体材料のうち、所定の電荷移動速度を有する電荷輸送物質としては、下記式
【０００４】
【化１】
2007232983.tif 000002
（式中、Ａｒ1及びＡｒ2は、置換基を有していてもよいベンゼン環等を表し、ｎは１〜３の整数を表す）
で表されるようなトリアリールアミン誘導体が知られている（例えば、特許文献１）。
【特許文献１】特開２００５−２８９８７７
【発明の開示】
【発明が解決しようとする課題】
【０００５】
特許文献１記載のトリアリールアミン誘導体のような電荷輸送物質は、非常に高い結晶性を有しているため、溶剤や結着樹脂との相溶性が低く、感光体作製時に用いられる塗布液を調製するのが困難であるが、この問題に対しては、トリアリールアミン誘導体における置換基の最適化などにより改善できると考えられる。
【０００６】
しかし、この種の電荷輸送物質を含む電子写真感光体を作製できたとしても、その結晶性の高さに起因して、感光層が導電性基体から剥離したり、感光層表面にクラックが生じるなどの問題があった。特に、このような電子写真感光体を装着した画像形成装置においては、ジャム処理の際に手が触れることにより皮脂が感光体表面に付着したり、駆動ローラのグリース等が感光体表面に付着したりすることで、そのような油成分が付着した箇所を基点としてクラックが発生しやすく、これにより、感光体の帯電特性が低下して電位を保持することができず、現像時にトナーが付着してしまい、用紙上において黒点や画像かぶりとして表れる画像不具合が生じていた。
【０００７】
本発明は上記課題に鑑みなされたものであって、感光層の剥離等の発生を抑制できる電子写真感光体およびこれを備えた画像形成装置を提供することを目的とする。
【課題を解決するための手段】
【０００８】
本発明者らは、トリアリールアミン誘導体を特定の添加剤と共に用いることにより、作製後の電子写真感光体において感光層の剥離やクラックの発生を抑制できることを見出し、本発明を完成するに至った。
【０００９】
すなわち、本発明の電子写真感光体は、導電性基体と、前記導電性基体上に設けられ、少なくとも正孔輸送剤及び添加剤を含む感光層とを有する電子写真感光体であって、
前記正孔輸送剤が、下記一般式（Ｉ）
【００１０】
【化２】
2007232983.tif 000003
［式中、Ｒａ〜Ｒｇは、同一又は異なって、水素原子、ハロゲン原子、アルキル基、アルコキシ基、置換基を有していてもよいアリール基、（Ｘ）ｌ及び（Ｘ）ｍは、同一又は異なって、
【００１１】
【化３】
2007232983.tif 000004
（式中、Ｒｈ及びＲｉは、同一又は異なって、水素原子、アルキル基、置換基を有していてもよいアリール基、Ｒｊは、（Ｘ）ｌ及び（Ｘ）ｍにそれぞれ含まれるものが同一又は異なって、ハロゲン原子、アルキル基、アルコキシ基、置換基を有していてもよいアリール基、oは０〜５の整数、ｎは１または２）、ｌ＋ｍは２以上、ただし、ｌ及びｍはそれぞれ１以上である］で表される化合物を含み、
前記添加剤が、下記一般式（II）
【００１２】
【化４】
2007232983.tif 000005
（式中、Ｒｔ１〜Ｒｔ３は、同一又は異なって、水素原子、ハロゲン原子、アルキル基、アルコキシ基、置換基を有していてもよいアリール基、ベンジル基）で表される化合物を含むことを特徴とする。
【００１３】
また、本発明の電子写真感光体は、感光層が、正孔輸送剤と同一層内に含まれる電荷発生剤をさらに含むことを特徴とする。
【００１４】
さらに、本発明の電子写真感光体は、感光層は、正孔輸送剤を含む層と異なる層に含まれる電荷発生剤をさらに含むことを特徴とする。
【００１５】
本発明の画像形成装置は、電子写真感光体と、この電子写真感光体を帯電させる帯電手段と、帯電された電子写真感光体を露光して静電潜像を形成する露光手段と、静電潜像が形成された電子写真感光体にトナーを供給してトナー像を形成する現像手段と、電子写真感光体上のトナー像を被転写体に転写する転写手段とを備えたことを特徴とする。
【発明の効果】
【００１６】
本発明の電子写真感光体によれば、感光層の剥離やクラックの発生を抑制できる。
【００１７】
また、このような電子写真感光体を備えた画像形成装置によれば、感光層の帯電特性が確保されるため、トナーが感光体に移動してしまうのを抑制でき、これにより、用紙上に黒点等が発生するのを抑えることができる。
【発明を実施するための最良の形態】
【００１８】
本発明の電子写真感光体は、一般に、導電性基体上に感光体層を形成することにより構成される。導電性基体は、基体自体が導電性を有するか、あるいは基体の表面が導電性を有していればよく、種々の材料を使用することができる。例えば、鉄、アルミニウム、銅、スズ、白金、銀、バナジウム、モリブデン、クロム、カドミウム、チタン、ニッケル、パラジウム、インジウム、ステンレス鋼、真鍮等の金属又はこれらの金属が蒸着又はラミネートされたプラスチック材料、カーボンブラック等の導電性微粒子が分散されてなるプラスッチック材料、ヨウ化アルミニウム、酸化スズ、酸化インジウム等で被覆されたガラス等が挙げられる。導電性基体の形状は、使用する画像形成装置の構造に合わせて、シート状、ドラム状等のいずれであってもよいが、使用に際して十分な機械的強度を有するものが好ましい。
【００１９】
感光体層は、単層型であってもよいし、２層以上で機能分離した積層型であってもよい。単層型の感光体層の厚さは、通常、５〜１００μｍの範囲内の値であり、好ましくは１０〜５０μｍの範囲内の値である。積層型の感光体層は、例えば、電荷発生層が０．０１〜５μｍ程度、好ましくは０．１〜３μｍ程度であり、電荷輸送層が２〜１００μｍ、好ましくは５〜５０μｍ程度である。
【００２０】
なお、電子写真感光体は、導電性基体と感光層との間に、感光体の特性を阻害しない範囲でバリア層が形成されていてもよいし、感光層の表面に、保護層が形成されていてもよい。
【００２１】
１．単層型感光体
感光層は、少なくとも、正孔輸送剤として一般式（Ｉ）のトリアリールアミン誘導体と、添加剤として一般式（II）の化合物と、結着樹脂と、任意に電荷発生剤及び／又は他の電荷輸送剤とを適当な溶媒に溶解又は分散させ、得られた塗布液を導電性基体上に塗布し、乾燥させることにより形成することができる。単層型感光体は、単独の構成で正負いずれの帯電型にも適用可能であり、層構成が簡単であって、生産性に優れている。
【００２２】
（１）正孔輸送剤
正孔輸送剤としては、少なくとも一般式（Ｉ）のトリアリールアミン誘導体が用いられる。
【００２３】
一般式（Ｉ）において、Ｒａ〜Ｒｇにおける、ハロゲン原子は、フッ素、塩素、臭素、ヨウ素原子が挙げられる。アルキル基は、例えば、炭素原子が１〜６、好ましくは１〜４のものが挙げられる。アルキル基としては、メチル、エチル、プロピル、ｔ−ブチル、ｎ−ブチル、ペンチル、ヘプチル等が挙げられる。アルコキシ基としては、メトキシ、エトキシ、プロポキシ、ブトキシ等が挙げられる。アリール基としては、炭素数６〜１４、好ましくは６〜１０のものが挙げられる。例えば、フェニル基、ナフチル基、ビフェニル基、アントリル基、フェナントリル基等が挙げられる。なかでもフェニル基が好ましい。アリール基に置換されていてもよい置換基は、特に限定されるものではないが、６以下、さらに４以下が適当である。なかでも、１つ又は２つであることが好ましい。置換基は、特に限定されないが、ハロゲン原子、アルキル基、アルキレン基、アルコキシ基等が挙げられる。アルキレン基としては、エチレン、プロピレン、ブチレン等が挙げられる。なかでも、水素原子又はアルキル基が好ましい。
【００２４】
Ｘにおける、Ｒｈ及びＲｉとして、アルキル基及びアリール基は、上述したものと同様のものが例示される。また、Ｒｊとして、ハロゲン原子、アルキル基、アルコキシ基、アリール基は、上述したものと同様のものが例示される。特に、（Ｘ）ｌ及び（Ｘ）ｍが互いに同一及び／又はＲｇ，Ｒｆが互いに同一のものが好ましい。
【００２５】
一般式（Ｉ）の化合物としては、例えば、一般式（Ｉａ）
【００２６】
【化５】
2007232983.tif 000006
が挙げられ（この化合物中の置換基Ｒａ〜Ｒｅは、上記と同様である）、より具体的には、例えば、
【００２７】
【化６】
2007232983.tif 000007
が挙げられる。
【００２８】
また、上記一般式（Ｉ）のトリアリールアミン誘導体と、従来公知の正孔輸送剤を併用してもよい。例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物や、縮合多環式化合物が挙げられる。具体的には、特開２００６−８６７０号公報及び特開２００５−３０６７４４号公報等に記載されているＨＴＭ−１〜ＨＴＭ−１３等を使用することができる。
【００２９】
正孔輸送剤は、感度を向上させ、結晶化を防止して適当な成膜特性を得るという観点から、結着樹脂１００重量部に対して、１０〜８０重量部で含有されることが好ましい。
【００３０】
（２）添加剤
添加剤としては、少なくとも一般式（II）の化合物が用いられる。
【００３１】
一般式（II）において、Ｒｔ１〜Ｒｔ３における、ハロゲン原子、アルキル基、アルコキシ基、アリール基としては、上述したものと同様のものが例示できる。アリール基に置換されていてもよい置換基を有していてもよい置換基についても、上述したものと同様のものが例示できる。なかでも、Ｒｔ１〜Ｒｔ３のうちの１つが少なくとも炭素数６〜２０のアリール基で、他の２つが水素原子であるものが好ましい。一般式（II）の化合物としては、具体的には、下記式で表される化合物（Ｐ−１〜Ｐ−３）が挙げられる。
【００３２】
【化７】
2007232983.tif 000008
また、一般式（II）の化合物の他に、電子写真特性に悪影響を与えない範囲で、従来公知の種々の添加剤、例えば、酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を添加してもよい。また、感光体層の感度を向上させるために、例えば、テルフェニル、ハロナフトキノン類、アセナフチレン等の公知の増感剤を電荷発生剤と併用してもよい。
【００３３】
添加剤は、電子写真感光体において感光層の剥離やクラックの発生を抑制する観点から、結着樹脂１００重量部に対して、０．１〜５０重量部含有させることが適当である。
【００３４】
（３）電子輸送剤
電子輸送剤としては、例えば、下記式で表される化合物（ＥＴＭ−１〜ＥＴＭ−３）が用いられる。
【００３５】
【化８】
2007232983.tif 000009
また、従来公知の電子輸送剤を併用してもよい。例えば、ナフタレンカルボン酸ジイミド誘導体、ナフトキノン誘導体、アゾキノン誘導体、ジフェノキノン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等が挙げられる。
【００３６】
以上の電子輸送剤は、単独で又は２種以上を組み合わせて用いることができる。
【００３７】
電子輸送剤は、感度を向上させ、結晶化を防止して適正な成膜性を得るという観点から、結着樹脂１００重量部に対して、１０〜１００重量部含有させることが適当である。
【００３８】
なお、電子輸送剤の添加量を定めるにあたり、前述した正孔輸送剤の添加量を考慮することが好ましい。例えば、感度の向上という観点から、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
【００３９】
（４）電荷発生剤
電荷発生剤としては、無金属フタロシアニン（τ型又はｘ型）、チタニルフタロシアニン（α型又はＹ型）、ヒドロキシガリウムフタロシアニン（Ｖ型）、及びクロロガリウムフタロシアニン（II型）、オキソチタニルフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコン等の無機光導電剤料等が挙げられる。これらは単独で又は２種以上を組み合わせて用いることができる。これらの化合物を電荷発生剤として用いることにより、正孔輸送剤及び電子輸送剤を併用した場合に、感度特性、電気特性及び安定性等をより向上させることができる。具体的には、特開２００６−８６７０号公報及び特開２００５−３０６７４４号公報等に記載されているフタロシアニン系顔料（ＣＧＭ−Ａ〜ＣＧＭ−Ｄ）が挙げられる。
【００４０】
電荷発生剤は、量子収率を高めるとともに、赤色及び赤外ないし近赤外領域に吸収波長を有する光に対する吸光係数をも維持し、電子写真感光体の感度、電気特性、安定性等を向上させるという観点から、結着樹脂１００重量部に対して、０．２〜４０重量部含有させることが適当である。
【００４１】
また、電荷発生剤を用いる場合には、例えば、Ｃ．Ｉピグメントオレンジ１６等の分散補助剤を添加してもよい。分散補助剤を添加すると電荷発生剤の溶液中での分散性を向上させ、塗工溶液のポットライフを長くすることができる。この場合の添加量は、全電荷発生剤１００重量部に対して、３０〜２００重量部含有させることが適当である。
【００４２】
（５）結着樹脂
結着樹脂は、当該分野の結着樹脂として使用されるものであれば特に限定されるものではなく、種々のものを使用することができる。例えば、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、ポリエステル樹脂、アルキド樹脂、ポリアミド樹脂、ポリウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂；シリコーン樹脂、エポキシ樹脂、フェノール樹脂、尿素樹脂、メラミン樹脂、その他架橋性の熱硬化性樹脂；エポキシアクリレート、ウレタン−アクリレート等の光硬化型樹脂等が挙げられる。
【００４３】
（６）製造方法
感光体層は、上述した電荷発生剤、電荷輸送剤、結着樹脂等を適当な溶剤とともに、公知の方法、例えば、ロールミル、ボールミル、アトライタ、ペイントシェーカー、超音波分散機等を用いて分散混合して分散液を調製し、これを公知の手段により導電性基体表面に塗布して乾燥させることにより形成することができる。
【００４４】
分散液を作るための溶剤としては、種々の有機溶剤が使用可能であり、例えば、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル,ジオキサン、ジオキソラン等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等が挙げられる。これらの溶剤は単独又は２種以上を混合して用いることができる。
【００４５】
また、電荷輸送剤や電荷発生剤の分散性、感光体層表面の平滑性を良くするために界面活性剤、レベリング剤等を使用してもよい。
【００４６】
２．積層型感光体
積層型感光層は、導電性基体上に、蒸着又は塗布等の手段によって、電荷発生剤を含有する電荷発生層を形成し、この電荷発生層上に、正孔輸送剤と、結着樹脂とを含有する塗布液を塗布し、乾燥させて電荷輸送層を形成することによって作製される。また、導電性基体上に電荷輸送層を形成し、その上に電荷発生層を形成してもよい。ただし、電荷発生層は、電荷輸送層に比べて膜厚がごく薄いため、その保護のために、電荷発生層上に電荷輸送層を形成することがより好ましい。
【００４７】
積層型感光体は、電荷発生層及び電荷輸送層の形成順序と、電荷輸送層に使用する電荷輸送剤の種類によって、正負いずれの帯電型となるかが選択される。例えば、導電性基体上に電荷発生層を形成し、その上に電荷輸送層を形成した場合において、電荷輸送層における電荷輸送剤として正孔輸送剤を使用した場合には、感光体は負帯電型となる。積層型とすることにより、感光体の残留電位を大きく低下させ、感度を向上させることができる。
【００４８】
電荷発生剤、正孔輸送剤、電子輸送剤、結着樹脂等は、単層型感光体と基本的に同様のものを使用することができる。ただし、積層型感光体の場合、電荷発生剤の添加量については、電荷発生層を構成する結着樹脂１００重量部に対して、０．５〜１５０重量部含有させることが好ましい。
【００４９】
本発明の電子写真感光体は、画像形成装置によって使用することができる。図１にその要部を示す。
【００５０】
電子写真感光体１は、支持基体１０上に感光層１１が形成されて構成されており、その軸心１３が、駆動手段１４と、ギア、プーリを介して接続されており一方向（矢印Ａの向き）に定速度で回転するようになっている。
【００５１】
この感光体１の周辺にはその駆動方向、つまり回転方向に沿って主帯電手段２、露光手段３、現像手段４、転写手段５がこの順序で設けられている。
【００５２】
また、図1に示されるように、必要に応じて分離手段６、除電手段７、クリーニング手段９が設けられていてもよい。
【００５３】
さらに、この画像形成装置には、定着手段１２が設置されており、トナー像が転写された転写媒体８に対して、トナー像の定着を施す。
【００５４】
画像形成の際は、まず帯電手段２により電子写真感光体１表面は一様に帯電される。次いで、露光手段３より露光軸３１に沿って電子写真感光体1表面が露光され、原稿画像に対応した静電潜像が形成される。
【００５５】
その後、現像手段４により、静電潜像に対応する部分にトナーが付着して現像される。
【００５６】
続いて、転写手段５により、搬送（矢印Ｂの向き）されてくる転写媒体8上に感光体1表面のトナー像が転写される。転写後の転写媒体８は、分離手段６で電子写真感光体1から分離された後、定着手段１２によりトナー定着される。
【００５７】
転写後、転写媒体８に転写しきれず電子写真感光体１表面に残ったトナーは、クリーニング手段９によって除去される。
【００５８】
その後、電子写真感光体1表面の残留電位が、除電手段７からの除電光７１により除去され、再び帯電手段２により帯電される。
【００５９】
以下に本発明の電子写真感光体の実施例を説明する。
［実施例１〜９、比較例１〜４］
（電子写真感光体の作製）
ｘ型無金属フタロシアニン３重量部と、下記表１に示す正孔輸送剤６０量部と、下記表１に示す添加剤５重量部と、下記表１に示す電子輸送剤３０重量部と、結着樹脂としてＺ型ポリカーボネート（平均分子量３００００）１００重量部とを、テトラヒドロフラン８００重量部とともにボールミルにて５０時間混合分散し、感光体塗布液を調製した。次いで、この塗布液を、導電性基体（アルミニウム素管）にディップコート法にて塗布し、その後１００℃で４０分間熱風乾燥し、膜厚２５μｍの感光体ドラム（単層型電子写真感光体）を得た。
（評価）
得られた感光体ドラムにおいて、耐クラック性を評価し、これを装着した画像形成装置を用いて黒点評価を行った。
【００６０】
耐クラック性の評価に際しては、得られた感光体ドラム表面の任意の１０カ所を指先で触れ、３日後、これら１０カ所のうちクラックが発生した箇所を確認し、計数した。その結果を表１に示す。
【００６１】
画像評価に際しては、得られた感光体ドラムを、プリンタ（京セラミタ社製、ＤＰ−５６０）に装着し、室温３５℃、湿度８５％の過酷環境下で印字を行い黒点等の画像欠陥有無を確認した。結果を表１に示す。表１において、×は感光層剥離、クラック等に伴い、黒点などの画像欠陥が確認されたものを表し、○は、画像欠陥がなかったものを表す。なお、表１に記載したＨＴＭ−１〜３、Ｐ−１〜３およびＥＴＭ−１〜３は前記した化合物である。ＨＴＭ−４は、下記に示す。
【００６２】
【化９】
2007232983.tif 000010
【００６３】
【表１】
2007232983.tif 000011
表１によれば、所定のトリアリールアミン誘導体を正孔輸送剤として含みかつ所定の化合物を添加剤として含む感光層を備えた電子写真感光体では、クラックの発生が抑制されることが確認された。また、このような電子写真感光体を備えた画像形成装置によれば、用紙上に発生する黒点の数が低減することが確認された。
【産業上の利用可能性】
【００６４】
本発明の電子写真感光体は、紙粉、現像剤中の成分等の付着抑制効果が要求される電子写真感光体として、電子写真方式を採用する複写機、プリンタ等の各種画像形成装置での利用が可能である。
【図面の簡単な説明】
【００６５】
【図１】本発明の一実施形態が採用された画像形成装置の要部を示す縦断面図。
【符号の説明】
【００６６】
１  電子写真感光体
２  主帯電手段
３  露光手段
４  現像手段
５  転写手段
６  分離手段
７  除電手段
８  転写媒体
９  クリーニング手段
１０  支持基体
１１  感光層
１２  定着手段
１３  軸心
１４  駆動手段
３１  露光軸
７１  除電光
【図１】
2007232983.tif 000016